(57)【要約】【目的】臭気や揮発性有機化合物を積極的効率的に吸着し且分解消臭及び分解し、更に多量の水分、湿気を吸水吸湿し保水のうえ放湿させて略一定の湿度に保持し、安全で快適且衛生的な着用感や環境となしえる消臭調湿紙及びその製造方法を提供する。【構成】坪量が６０ｇ／ｍ２以下に製紙された無塗工紙の一側面若しくは両側面に、平均粒径が５０μｍ以下で比表面積が８０ｍ２／ｇ以上及び塩基置換容量（ｍｅｑ／１００ｇ）が２００ｍｇ以上の人工ゼオライト粉体が、合成ゴムラテックス若しくは天然ゴムラテックスを塗着成分とする水溶性連続気泡塗着材により、人工ゼオライト粉体が５乃至６０ｇ／ｍ２の塗着重量割合で、且蒸散孔と連続気泡構造を有する塗着層で塗着されてなる消臭調湿紙。【選択図】  図５
2004316047.tif 000002
【特許請求の範囲】
【請求項１】
坪量が６０ｇ／ｍ２以下に製紙された無塗工紙の一側面に、平均坪量が５０μｍ以下で比表面積が８０ｍ２／ｇ以上及び塩基置換容量（ｍｅｑ／１００ｇ）が２００ｍｇ以上の人工ゼオライト粉体が、合成ゴムラテックス若しくは天然ゴムラテックスを塗着成分とする水溶性連続気泡塗着材により、該人工ゼオライト粉体が５乃至６０ｇ／ｍ２の塗着重量割合で且蒸散孔と連続気泡構造を有する塗着層で塗着されてなることを特徴とする消臭調湿紙。
【請求項２】
無塗工紙の両側面に人工ゼオライト粉体がそれぞれ５乃至６０ｇ／ｍ２の塗着重量割合で塗着されてなる請求項１記載の消臭調湿紙。
【請求項３】
複数の無塗工紙の一側面に、それぞれ水溶性連続気泡塗着材が塗着されたうえ一体的に積層接着されてなる請求項１記載の消臭調湿紙。
【請求項４】
坪量が６０ｇ／ｍ２以下に製紙された無塗工紙をスプレイコーターの供給ロール及び供出ロールで移送させながら、その一側面若しくは両側面に配位させたスプレイガンにより、人工ゼオライト粉体が２０乃至４０％重量割合、合成ゴムラテックス若しくは天然ゴムラテックスからなる塗着材が１５乃至３０％重量割合、オレイン酸カリウム若しくはステアリン酸アンモニウムからなる気泡剤が０．５乃至５．０％重量割合及び水からなり、その粘度が５０乃至１０００ｃｐ（センチポアズ）に調整された水溶性連続気泡塗着材を噴霧させ、人工ゼオライト粉体を実質的に５乃至６０ｇ／ｍ２の塗着重量割合で塗着させ、而して加熱ロールにおいて１００乃至１８０℃の加熱乾燥を施すことにより、人工ゼオライト粉体の水分蒸散による蒸散孔と気泡剤の発泡による連続気泡構造を有する塗着層を形成させることを特徴とする消臭調湿紙の製造方法。
【請求項５】
複数の無塗工紙を複数の供給ロールより供給させ且単一の供出ロールで移送させるとともに、それぞれの無塗工紙の一側面にスプレイガンで水溶性連続気泡塗着材を所要の塗着重量割合で塗着させたうえ、他の無塗工紙の未塗着面とを積層させながら供出ロールで挟持させて一体的に接合させ、而して加熱ロールで加熱乾燥させる請求項４記載の消臭調湿紙の製造方法。
【発明の詳細な説明】
【０００１】
【産業上の利用分野】
本発明は消臭性と調湿性に優れた消臭調湿紙及びその製造方法に関するもので、更に詳しくは要介護者や幼児等のシーツやオムツを初め臭気類の発生する建物内装材や着衣等の収納袋、或いは食品包装袋等には最適な消臭調湿紙及びその製造方法に係るものである。
【０００２】
現在の事業用建物や居住用建物は、建築技術の向上に加えサッシュや鉄扉等の建築金物並びに新建材の多用等によって密閉性が著しく高まっており、これにより建物空間内は年間を通して温暖化され、特に居住用建物では多数の生活者が長期に亘って寝食をなすことから汗や体液、フケ、皮膚片或いは食物残滓等が多量に落下付着し、更には浴室や台所等の水回り施設の利用等による多湿化等とが相俟って、居住建物内は壁面における結露の発生とともに細菌や黴の恰好の繁殖条件を具備するため、該細菌や黴の繁殖に伴う繁殖臭気や繁殖に伴って落下付着物等が変性分解されて多様な臭気を発生し、而も該細菌や黴を餌料としてダニ、シバンムシ等の吸血性衛生害虫の蝟集も招来される。
【０００３】
加えて密閉性の高まりにより、合成樹脂素材や化学品素材が使用された内装材及びその施工に使用される接着剤或いは塗料等から滲出揮散されるホルムアルデヒドや有機溶剤ガス等の揮発性有機化合物が建物空間内に揮散滞留し数多の疾病が惹起される所謂シックハウス症候群が誘発される等、現在の建物空間は著しく危険で不快且非衛生的状態におかれている。
【０００４】
而も近年においては急速な高齢化とともに要介護老人が著しく増大し、病院や要介護施設の絶対的不足を来たしているばかりか、これら要介護老人の病院や要介護施設等ではその特有の加齢臭に加えて汚物臭も混交されて強度に悪臭化し介護環境は劣悪な状態におかれている。そして特に処置の面倒な汚物に対しては布製のオシメ或いは紙製のオシメ等が用いられてなるものの、布製オシメでは汚損されたオシメの回収、保管における臭気の拡散が激しく且紙製オシメにおいても廃棄性は容易なものの汚物臭に対しては全く対処できず、且布製や紙製オシメにおいても失禁時や放尿放便時には化学的吸湿吸水であるからムレ感や濡れ感が強く着用者には著しく使用感の悪いものとなっている。
加えて一旦在宅要介護老人が発生したる場合には、その加齢臭や汚物臭が居住建物内全体に拡散滞留し、極めて不快な居住生活を強いられる結果となる。
【０００５】
更に密閉性の高い建物空間におけるシックハウス症候群の対処手段としては、その内装材の主体をなす壁材を天然繊維素材や紙素材に代替させることが試みられているものの、素材自体からの臭気や揮発性有機化合物の発生は著しく削減されるものの、他の内装材や家具調度品、什器、備品或いは寝具等からは依然として発生する。而も天然繊維素材や紙素材では多湿時における吸湿作用が働くものの化学的吸湿のためにその放湿乾燥には長時間を要し、且特には臭気や揮発性有機化合物に対しては初期的吸着がなされるものの短時に吸着飽和し、多様な吸着臭気が混交されて却って悪臭を放散する結果となり、且揮発性有機化合物も吸着に伴い高濃度化して著しく危険性を高める結果となる。
【０００６】
発明者はかかる実情に鑑み研究を重ねた結果、素地として透湿性や透気性を有する無塗工紙を用い、この無塗工紙の一側面若しくは両側面或いは複数の無塗工紙が積層されるその積層間に、水分や湿気或いは臭気や揮発性有機化合物を積極的に吸水吸湿若しくは吸着させるために、その接触表面積率を極めて大きく且効率的に吸水吸湿若しくは吸着を図るため、その吸水吸湿容量や吸着容量の大きい所謂比表面積が大きく且吸水吸湿絶対容量や吸着絶対容量を膨大量に形成させるとともに、その保持する触媒作用と強い塩基置換性を保持させた人工ゼオライト粉体を、その吸水吸湿性並びに吸着性が阻害されぬよう塗着させた消臭調湿紙を用いることで、かかる問題を解決しえることを究明し本発明に至った。
【０００７】
【発明が解決しようとする課題】
即ち本発明は臭気や揮発性有機化合物を積極的且効率的に吸着して分解消去及び分解消臭し、更には多量の水分や湿気も積極的且効率的に吸水吸湿のうえ保水し、乾燥状態に合せて放湿させて略一定の湿度に保持し、安全で快適且衛生的な着用感や環境となしえる消臭調湿紙及びその製造方法を提供することにある。
【０００８】
【課題を解決するための手段】
上述の課題を解決するために本発明が採用した技術的手段は、坪量が６０ｇ／ｍ２以下に製紙された軽量安価で且その表面若しくは裏面からも臭気や揮発性有機化合物が透気され、或いは水分や湿気も透水透湿しえる無塗工紙を素地として用い、この無塗工紙の一側面若しくは両側面に或いは複数に積層される積層間に、積極的に水分や湿気を吸水吸湿させ若しくは臭気や揮発性有機化合物を吸着せしめるために、その接触表面積率を大きく形成させる必要上平均粒径が５０μｍ以下で、且効率的な吸水吸湿若しくは吸着をなさしめるうえからは吸水吸湿容量若しくは吸着容量の大きなものが望まれるため、その比表面積が少なくとも８０ｍ２／ｇ以上のものが選択され、而も臭気や揮発性有機化合物の吸着に伴う吸着飽和を減失せしめて長期に亘る吸着性を保持せしむるうえから、その保持する触媒作用と且強い塩基置換性が要請されるため、塩基置換容量（ｍｅｑ／１００ｇ）が２００ｍｇ以上の人工ゼオライト粉体が選択されたうえ塗着される。
【０００９】
そしてこの選択された人工ゼオライト粉体の塗着に際しては、人工ゼオライト粉体の吸水吸湿性及び吸着性に係る微細孔隙が閉塞阻害されぬよう、蒸散孔並びに連続気泡構造の塗着層により無塗工紙と強固な塗着を図ること及び無塗工紙の柔軟性を損うことなく且廃棄も容易にならしむるうえから、合成ゴムラテックス若しくは天然ゴムラテックスを塗着成分とする水溶性連続気泡塗着材により、人工ゼオライト粉体が実質的に５乃至６０ｇ／ｍ２の塗着重量割合で且蒸散孔と連続気泡構造を有する塗着層で塗着された消臭調湿紙の構成に存する。
【００１０】
この消臭調湿紙の製造には、坪量が６０ｇ／ｍ２以下に製紙された無塗工紙を、その一側面若しくは両側面に人工ゼオライト粉体を実質的に５乃至６０ｇ／ｍ２の比較的少ない塗着量で且高速で塗着させるためスプレイコーターを用い、その供給ロールと供出ロールで移送させるとともに該移送される無塗工紙の一側面若しくは両側面に配位させたスプレイガンで、人工ゼオライト粉体が２０乃至４０％重量割合、合成ゴムラテックス若しくは天然ゴムラテックスからなる塗着材が１５乃至３０％重量割合、オレイン酸カリウム若しくはステアリン酸アンモニウムからなる気泡剤が０．５乃至５．０重量割合、及び水からなりその粘度が５０乃至１０００ｃｐ（センチポアズ）に調整された水溶性連続気泡塗着材を噴霧させて、人工ゼオライト粉体を実質的に５乃至６０ｇ／ｍ２の塗着重量割合で塗着させる。
【００１１】
而して無塗工紙の一側面若しくは両側面に水溶性連続気泡塗着材を所要の重量割合で噴霧塗着させたうえは、その温度が１００乃至１８０℃に加熱された加熱ロルにおいて加熱乾燥を施すことにより、人工ゼオライト粉体に吸水させてなる水分の蒸散による蒸散孔と気泡剤の発泡による連続気泡構造を有する塗着層が固化形成させ且人工ゼオライト粉体を強固に塗着させる消臭調湿紙の製造方法に存するものであり、更に複数の無塗工紙を多層に積層させた消臭調湿紙の製造に際しては、複数の供給ロールと単一の供出ロールを設けて複数の無塗工紙を移送させ、この移送される無塗工紙の一側面にスプレイガンをそれぞれ配位させて水溶性連続気泡塗着材を所要の塗着重量割合で塗着させたうえ供出ロールにて一体的に挟持接合させ、而して加熱ロールで加熱乾燥させる製造方法に存する。
【００１２】
【作用】
本発明消臭調湿紙は上述の如き構成からなるため次のような作用を有する。即ち透水透湿性と透気性を有する無塗工紙を素地として用い、且この一側面若しくは両側面に平均粒径が５０μｍ以下で比表面積が８０ｍ２／ｇ以上及び塩基置換容量（ｍｅｑ／１００ｇ）が２００ｍｇ以上の人工ゼオライト粉体が、合成ゴムラテックス若しくは天然ゴムラテックスを塗着成分とする水溶性連続気泡塗着材により実質的に５乃至６０ｇ／ｍ２の塗着重量割合で且蒸散孔と連続気泡構造の塗着層により塗着形成されてなるため、水分や湿気が接触した場合には無塗工紙の未塗着面からも該無塗工紙を容易に透水透湿して人工ゼオライト粉体に積極的且効率的に而も多量の吸水吸湿がなされるとともに、その水分が人工ゼオライト粉体の微細孔隙内に保水され、更に乾燥状態に合せて放湿されるため湿度が略一定に保持され、更に坪量の少ない脆弱な無塗工紙も塗着層の形成により著しく強度が向上する。
【００１３】
更に臭気や揮発性有機化合物が接触した場合にも、無塗工紙の塗着面や未塗着面から該無塗工紙を透気して人工ゼオライト粉体に積極的且効率的に吸着されるとともに、この吸着された臭気や揮発性有機化合物はその保持する触媒作用と強い塩基置換性により分解消臭並びに分解消去されて吸着飽和が減失されるため、長期に亘る吸着性が保持される。
而も廃棄に際しても容易に崩壊且分解しえるばかりか、再生故紙としての再利用もできる。
【００１４】
加えて本発明の製造方法においては特段の塗着手段を要することなく既存のスプレイコーターを使用できるとともに、使用する水溶性連続気泡塗着材が平均粒径５０μｍ以下の微粒状の人工ゼオライト粉体が２０乃至４０％重量割合、合成ゴムラテックス若しくは天然ゴムラテックスからなる塗着材が１５乃至３０％重量割合、オレイン酸カリウム若しくはステアリン酸アンモニウムからなる気泡剤が０．５乃至５．０％重量割合と水で混合されて、その粘度が５０乃至１０００ｃｐの低粘度に調整されてなるため、スプレイガンにより均質な噴霧塗着が高速度で塗着できるとともに、水溶性連続気泡塗着材であるから塗着作業に際しても特段の臭気も発生せず、且低粘度であるから無塗工紙に十分浸透して塗着がなされ、而も該水溶性連続気泡塗着材に混合されてなる人工ゼオライト粉体には十分な水分が吸水されてなるから、塗着された無塗工紙が引続いて１００乃至１８０℃に加熱された加熱ロール面に接触移送されて加熱乾燥されることにより、人工ゼオライト粉体に吸水された水分が急速に蒸散して多数の蒸散孔と気泡剤の加熱発泡に伴う連続気泡構造を形成しつつ乾燥固化がなされ、人工ゼオライト粉体が強固に塗着された塗着層が形成される。
【００１５】
更に複数の無塗工紙を積層させる場合にも複数の供給ロールと単一の供出ロールを設けたうえ、それぞれの無塗工紙の一側面にスプレイガンを配位せしめて、水溶性連続気泡塗着材が噴霧塗着されたうえ供給ロールで挟持接合され供出されるため複数の無塗工紙が一体的に接合され、而も加熱ロールを接触移送させて加熱乾燥が施されるためそれぞれの無塗工紙の積層間に塗着された水溶性連続気泡塗着材は、多数の蒸散孔と連続気泡構造を形成しつつ乾燥固化され、一体的に積層接着された消臭調湿紙３が形成される。
【００１６】
【実施例】
以下に本発明実施例を製造方法の図面において詳細に説明すれば、図１は本発明の素地として用いる無塗工紙１の断面説明図であって、無塗工紙１はその表面はもとより裏面からも水分や湿気を自在に透水透湿でき、若しくは臭気や揮発性有機化合物等のガスを自在に透気させるうえから、表面コート等の塗工処理の施されていない無塗工のものが使用されるもので、且本発明消臭調湿紙３は要介護老人用シーツやオムツ等柔軟で肌触りの良いものが要請されるものでは、無塗工紙１としては家庭用薄葉紙として扱われるティッシュペーパーやトイレットペーパー、生理用紙或いはタオル要紙等その坪量が略１０乃至２０ｇ／ｍ２程度のものが好適であり、更に食品類や着衣の包装袋等にはやや強靭なものが望まれることから、新聞用紙、包装用紙、クラフト紙、ロール紙或いは加工用原紙の如く坪量が略３０乃至６０ｇ／ｍ２程度のものが使用され、且内装用壁紙や畳床の調湿シート等厚さと嵩高の要請されるものは、これら無塗工紙１を複数積層させたものが使用される。
【００１７】
この無塗工紙１の一側面若しくは両側面には、その平均粒径が５０μｍ以下で比表面積が８０ｍ２／ｇ以上及び塩基置換容量（ｍｅｑ／１００ｇ）が２００ｍｇ以上の人工ゼオライト粉体２０Ａが合成ゴムラテックス若しくは天然ゴムラテックスからなる塗着材２０Ｂを主成分とする水溶性連続気泡塗着材２０により、該人工ゼオライト粉体２０Ａが実質的に５乃至６０ｇ／ｍ２の塗着重量割合で塗着される。
【００１８】
そして無塗工紙１への水溶性連続気泡塗着材２０の塗着に際しては、該無塗工紙１が軽量柔軟で比較的脆弱なものであり、この無塗工紙１に均質に且高能率で塗着させるため図２に示す如きスプレイコーター２が使用される。即ち該スプレイコーター２は、所要長さに巻回されてなる無塗工紙１を略等速で移送させるための供給ロール２Ａと供出ロール２Ｂが設けられてなるとともに、この供給ロール２Ａと供出ロール２Ｂとの略中間には移送される無塗工紙１の一側面に水溶性連続気泡塗着材２０を噴霧塗着させるためのスプレイガン２Ｃが配位されている。
このスプレイガン２Ｃには特段の制約はなく一般的スプレイコーター２で用いられてなるスプレイガン２Ｃが使用可能であって、更に無塗工紙１の両側面に水溶性連続気泡塗着材２０を塗着させる場合には、図３に示す如くスプレイガン２Ｃが移送される無塗工紙を挟んでそれぞれ配位されたスプレイコーター２が用いられる。
【００１９】
ところで本発明消臭調湿紙３は図４に示すようにそれぞれの使用目的での使用に際して、接触する水分や湿気を積極的且効率的に吸水吸湿せしめたうえその微細孔隙２１Ａ内に保水せしめ、而も乾燥状態に合せて放湿させて略一定の湿度に保持させる調湿性と、多様な臭気ガスや揮発性有機化合物等の有害ガスを積極的且効率的に吸着せしむるとともに、分解消臭及び分解消去させる機能を人工ゼオライト粉体２０Ａになさしめるものである。
【００２０】
これがためには水溶性連続気泡塗着材２０に混合使用される人工ゼオライト粉体２０Ａは、その吸水吸湿或いは臭気や揮発性有機化合物を積極的に吸水吸湿或いは吸着させるうえからは、接触表面積率を極めて大きく形成させることが好適であること、及び塗着面を平滑に形成させるうえからその平均粒径が５０μｍ以下、望ましくは１０乃至３０μｍの微粒状のものが使用され、更に効率的に吸水吸湿或いは吸着をなすためには吸水吸湿容量或いは吸着容量の大きなものが好適であることから、その比表面積において少なくとも８０ｍ２／ｇ以上望ましくは１２０乃至１６０ｍ２／ｇのものが使用され、而も臭気や揮発性有機化合物の吸着に伴う吸着飽和を減失せしめて長期に亘る吸着性を保持せしめるうえからは、その本来的に保持する触媒作用に加えて強い塩基置換性が要請されるため、塩基置換容量（ｍｅｑ／１００ｇ）において２００ｍｇ以上望ましくは２４０乃至２８０ｍｇの人工ゼオライト粉体が選択使用される。
【００２１】
そしてこの人工ゼオライト粉体２０Ａを無塗工紙１の一側面若しくは両側面にスプレイガン２Ｃにより噴霧塗着させるための水溶性連続気泡塗着材２０は、該人工ゼオライト粉体２０Ａが２０乃至４０％重量割合に、無塗工紙１への塗着性に優れるとともに無塗工紙１の柔軟性を損わず、且作業時はもとより消臭調湿紙３として使用される場合の安全性及び廃棄性にも優れるものとして、水溶性の合成ゴムラテックス若しくは天然ゴムラテックスからなる塗着材２０Ｂが１５乃至３０％重量割合で混合され、更には塗着乾燥に伴って形成される塗着層３Ａに多数の蒸散孔３Ｂと且連続気泡構造３Ｃを有するよう形成させるうえから、オレイン酸カリウム若しくはステアリン酸アンモニウムからなる気泡剤２０Ｃが０．５乃至５．０％重量割合と、而も水が加水混合されてその粘度が５０乃至１０００ｃｐに調整されたものが使用される。
【００２２】
かかる場合において水溶性連続塗着材２０の組成や粘度は、使用される無塗工紙１の性状や塗着速度塗着重量割合等により具体的に決定されるもので、本発明においては塗着速度では略１０乃至３００ｍ／ｍｉｎ、塗着重量では略５乃至８０ｇ／ｍ２の塗着がなされるものであるから、この塗着重量の内人工ゼオライト粉体２０Ａが実質的に５乃至６０ｇ／ｍ２に塗着されるよう配慮すれば良い。
当然にこの人工ゼオライト粉体２０Ａの実質的塗着重量割合は吸水吸湿に係る絶対吸水吸湿容量並びに吸着に係る絶対吸着容量を膨大量に形成させるためのものである。
【００２３】
更に塗着材２０Ｂにおける合成ゴムラテックスの具体的なものとしてはアクリルニトリル−ブタジエンゴムラテックス、クロロプレンゴムラテックス若しくはブタジエンゴムラテックスが挙げられる。加えて考慮すべきは、人工ゼオライト粉体２０Ａは吸水吸湿性の他に本質的にマイナス電荷も保持するため、その平均粒径が小さなものでは分散性が阻害される危険が生じる。これがためかかる場合には水溶性連続気泡塗着材２０に更に分散剤を１．５乃至５．０％程度混合させることが望まれるもので、且好適な分散剤としてはポリオキシエチレン−ポリオキシプロピレンが挙げられる。
【００２４】
かかる如くして無塗工紙の一側面若しくは両側面に所要の塗着重量割合で水溶性連続気泡塗着材２０が塗着されたるうえは、供出ロール２Ｂを経て加熱ロール２Ｄに接触移送され加熱乾燥が施される。
この場合に供出ロール２Ｂにおける塗着面と接触挟持されるロール表面にはテフロンやシリコン等離形作用を有する素材で離形加工を施すことが望ましい。
【００２５】
この加熱ロール２Ｄは水溶性連続気泡塗着材２０が塗着された無塗工紙１の移送速度と略等速で回転できるよう形成されてなり、該加熱ロール２Ｄによる加熱により人工ゼオライト粉体２０Ａに含水された水分を十分に蒸散させて多数の蒸散孔３Ｂと且気泡剤２０Ｃの発泡による連続気泡構造３Ｃを有する塗着層３Ａが乾燥固化され形成される。
そして加熱ロール２Ｄへの具体的な接触移送時間は、塗着される水溶性連続気泡塗着材２０の水分率や塗着重量割合、混合される気泡剤２０Ｃの種類や混合量或いは無塗工紙１の性状及び加熱温度で決定されるもので、因みに具体例を挙げれば水分率７８％、水溶性連続気泡塗着材２０の塗着重量５０ｇ／ｍ２、使用気泡剤２０Ｃがオレイン酸カリウム３．０％重量割合の場合では、塗着速度６０ｍ／ｍｉｎで加熱温度１３０℃では略１０秒の接触移送時間で、図５に示すような多数の蒸散孔３Ｂと連続気泡構造３Ｃが形成された塗着層３Ａを有する本発明消臭調湿紙３が作成される。
【００２６】
本発明消臭調湿紙３の使用目的が内装用壁紙や畳床調湿シート等強靭で厚肉嵩高なものが要請される場合には、無塗工紙１の複数枚を一体的に積層接着させた消臭調湿紙４が望まれる。
この積層接着された消臭調湿紙４は図６に示すように、複数の無塗工紙１を複数の供給ロール４Ａと単一の供出ロール２Ｂにそれぞれの無塗工紙１を移送させるとともに、この移送されるそれぞれの無塗工紙１の一側面にスプレイガン２Ｃを配位し、且それぞれのスプレイガン２Ｃより所要塗着重量に水溶性連続気泡塗着材２０を噴霧塗着させたうえ供出ロール２Ｂで挟持接合させることにより、それぞれの無塗工紙１が水溶性連続気泡塗着材２０で一体的に積層される。
【００２７】
而してこの一体的に積層された無塗工紙１を加熱ロール２Ｄに接触移送させることにより、図７に示すように乾燥固化される塗着層３Ａを介して一体的に積層接着された消臭調湿紙４が作成される。
かかる場合に使用される無塗工紙１が比較的坪量の大きな厚手のものが使用され、且少なくとも３層以上に積層される場合等では、加熱ロール２Ｄと接触しない外側面への加熱が不足する危険が生ずるため、図示するように加熱補助ロール４Ｂを適宜数配設させることが望ましい。
【００２８】
【発明の効果】
本発明は以上述べたように消臭調湿紙はその坪量が６０ｇ／ｍ２以下で透水透湿性並びに透気性を有する無塗工紙の一側面若しくは両側面或いは複数の無塗工紙が積層される積層間に、その平均粒径が５０μｍ以下で比表面積が８０ｍ２／ｇ以上及び且塩基置換容量（ｍｅｑ／１００ｇ）が２００ｍｇ以上の人工ゼオライト粉体が、合成ゴムラテックスや天然ゴムラテックスを塗着成分とする水溶性連続気泡塗着材により５乃至６０ｇ／ｍ２の塗着重量割合で且蒸散孔と連続気泡構造の塗着層で塗着されてなるから、その使用目的に使用した場合には接触する水分や湿気がその塗着面はもとより裏面からも積極的効率的に吸水吸湿されるとともに、その水分が人工ゼオライト粉体の微細孔隙内に保水され、且乾燥状態に合せて放湿されるため湿度が略一定に保持され、シーツやオムツ等身体に被着されるものでは蒸れ感や濡れ感が無く且消臭の発生もなく爽快な使用感で使用できる。
【００２９】
更に内装用壁紙や畳床調湿シート等に使用した場合には、その絶対吸水容量や絶対吸湿容量が膨大なため過剰な湿気が積極的且効率的に吸湿され且乾燥に合せて放湿されるため、建物空間内の湿度が略一定に保持されて結露の発生防止とともに細菌や黴の繁殖が抑制されて、且ダニやシバンムシ等吸血性の衛生害虫の蝟集も防止される。
而も生活臭気はもとより内装材や家具、調度品等から滲出揮散する揮発性有機化合物等も積極的且効率的に吸着されるとともに、その触媒作用と強い塩基置換性により分解消臭並びに分解消去がなされ、且吸着性が長期に保持され安全で快適且衛生的な建物空間が創出される。
【００３０】
加えて本発明製造方法においては現状のスプレイコーターを使用できるとともに、無塗工紙が用いられ且塗着成分には合成ゴムラテックス若しくは天然ゴムラテックスが用いられるとともに、その平均粒径が５０μｍ以下の人工ゼオライト粉体が粘度５０乃至１０００ｃｐの低粘度に調整された水溶性連続気泡塗着材が使用されるため、スプレイガンによっても均質に噴霧塗着がなしえ、而も加熱ロールと接触移送させるのみで多数の蒸散孔の形成と連続気泡構造の塗着層が形成されるとともに、簡便な作業で且高い生産性を以って消臭調湿紙が製造しえる等極めて優れた特長を具備する消臭調湿紙の製造方法である。
【図面の簡単な説明】
【図１】無塗工紙の断面説明図である。
【図２】消臭調湿紙の製造工程説明図である。
【図３】両側面に塗着される消臭調湿紙の製造工程説明図である。
【図４】人工ゼオライト粉体の拡大説明図である。
【図５】消臭調湿紙の断面拡大説明図である。
【図６】積層接着された消臭調湿紙の製造工程説明図である。
【図７】積層接着された消臭調湿紙の断面拡大説明図である。
【符号の説明】
１    無塗工紙
２    スプレイコーター
２Ａ  供給ロール
２Ｂ  供出ロール
２Ｃ  スプレイガン
２Ｄ  加熱ロール
２０    水溶性連続気泡塗着材
２０Ａ  人工ゼオライト粉体
２０Ｂ  塗着材
２０Ｃ  気泡剤
２１Ａ  微細孔隙
３    消臭調湿紙
３Ａ  塗着層
３Ｂ  蒸散孔
３Ｃ  連続気泡構造
４    積層接着された消臭調湿紙
４Ａ  複数の供給ロール
４Ｂ  加熱補助ロール
【図１】
2004316047.tif 000003
【図２】
2004316047.tif 000004
【図３】
2004316047.tif 000005
【図４】
2004316047.tif 000006
【図５】
2004316047.tif 000007
【図６】
2004316047.tif 000008
【図７】
2004316047.tif 000009